(57)【要約】【課題】金属微小構造を構成する金属に対して親和性が低い被検体であっても高効率なＳＥＲＳ分光による被検体の分析を容易に行うことができる方法を提供する。【解決手段】本発明の被検体分析方法は、還元作用を有する被検体を分析する方法であって、(1)被検体、金属イオンの溶液およびｐＨ調整剤を混合して混合液を作製する混合ステップＳ１と、(2) 混合液中の被検体の還元作用により混合液中の金属イオンを還元して金属微小構造を支持体上に生成させるとともに、被検体または被検体由来の物質を金属微小構造に付着させる金属微小構造生成ステップＳ２と、(3) 支持体上の金属微小構造に励起光を照射し、その励起光照射により発生したラマン散乱光のスペクトルを測定する測定ステップＳ４と、(4) ラマン散乱光のスペクトルに基づいて被検体を分析する分析ステップＳ５と、を備える。【選択図】図１
2018025431.tif 000002
【特許請求の範囲】
【請求項１】
還元作用を有する被検体を分析する方法であって、
前記被検体、金属イオンの溶液およびｐＨ調整剤を混合して混合液を作製する混合ステップと、
前記混合液中の前記被検体の還元作用により前記混合液中の前記金属イオンを還元して金属微小構造を支持体上に生成させるとともに、前記被検体または前記被検体由来の物質を前記金属微小構造に付着させる金属微小構造生成ステップと、
前記支持体上の前記金属微小構造に励起光を照射し、その励起光照射により発生したラマン散乱光のスペクトルを測定する測定ステップと、
前記ラマン散乱光のスペクトルに基づいて前記被検体を分析する分析ステップと、
を備える被検体分析方法。
【請求項２】
前記混合ステップにおいて、前記被検体および前記金属イオンの溶液を混合して中間混合液を作製し、この中間混合液および前記ｐＨ調整剤を混合して混合液を作製する、
請求項１に記載の被検体分析方法。
【請求項３】
前記金属微小構造生成ステップにおいて、加湿環境下で前記支持体を所定時間に亘って静置して前記金属微小構造を前記支持体上に生成させる、
請求項１または２に記載の被検体分析方法。
【請求項４】
前記金属微小構造生成ステップと前記測定ステップとの間に設けられ、前記支持体上において前記金属微小構造が生成されている領域を洗浄する洗浄ステップを更に備える、
請求項１〜３の何れか１項に記載の被検体分析方法。
【請求項５】
前記測定ステップにおいて、前記支持体上において前記金属微小構造を液体に浸漬させた状態とし、その浸漬した前記金属微小構造に励起光を照射する、
請求項１〜４の何れか１項に記載の被検体分析方法。
【発明の詳細な説明】
【技術分野】
【０００１】
本発明は、被検体分析方法に関するものである。
【背景技術】
【０００２】
被検体を分析する方法として、該被検体に励起光を照射したときに発生するラマン散乱光のスペクトルに基づく方法が知られている。ラマン散乱スペクトルは被検体の分子振動を反映したものであることから、ラマン散乱スペクトルの形状に基づいて被検体を分析することができる。しかし、この分析方法では、通常、ラマン散乱の効率が非常に小さく、被検体が微量である場合には分析が困難である。このことから、従来、この分析方法が実用的に適用される被検体は、鉱物や高密度なプラスチックなどの物質に限定されてきた。
【０００３】
一方、表面増強ラマン散乱（Surface  Enhanced  Raman  Scattering：ＳＥＲＳ）分光は、ラマン散乱効率の大幅な向上により高感度の測定が可能であり、低濃度試料の分析が可能であるとして注目されている。ＳＥＲＳ分光では、励起光が照射された金属微小構造において増強された電場（光子場）を発生させること（第１条件）、および、その増強された電場が到達する金属微小構造のごく近傍に定常的に被検体が存在すること（第２条件）、の２つの主条件が満たされることにより、被検体から高強度のラマン散乱光を発生させることができる。
【０００４】
第１条件を効率よく達成するために、近年では、ナノメートルオーダーのサイズの多様な形状の金属微小構造配列体が設計され、この金属微小構造配列体を表面に備える基板（ＳＥＲＳ基板）を利用してＳＥＲＳ分光による被検体の分析を行うことが検討されている。
【０００５】
特許文献１に記載された発明は、銀の錯イオンを含む溶液に分散剤を加えた銀鏡反応により基板上に銀ナノ微粒子（金属微小構造）を析出させることでＳＥＲＳ基板を作製し、このＳＥＲＳ基板に被検体を滴下するなどしてＳＥＲＳ分光による被検体の分析を行う。
【０００６】
非特許文献１には、還元剤により金属イオンを還元して金属コロイド（金属微小構造）が分散した分散液を作製すると、この分散液から還元剤由来のＳＥＲＳ光が観測されることが記載されている。
【０００７】
ＳＥＲＳ基板を利用する場合および金属コロイド分散液を利用する場合の何れにおいても、ＳＥＲＳ分光による被検体の分析を行うには上記第２条件が満たされることが必要である。すなわち、増強された電場が得られる領域は、金属微小構造に依存して空間的に制限されており、多くの場合は金属微小構造の間隙に位置する。したがって、第２条件をも満たしてＳＥＲＳ光を効率よく発生させるためには、この制限された間隙に被検体が存在することが必要である。
【先行技術文献】
【特許文献】
【０００８】
【特許文献１】特開２００７−１９８９３３号公報
【非特許文献】
【０００９】
【非特許文献１】Kerker, M.; Siiman, O.; Bumm, L.A.; Wang, D. S. Appl. Opt. 1980, 19, 3253.
【非特許文献２】Tominaga, M.;Shimazoe, T.; Nagashima, M.; Taniguchi, I. Journal of ElectroanalyticalChemistry 2008, 615, 51.
【発明の概要】
【発明が解決しようとする課題】
【００１０】
第２条件を満たすためには、被検体は、金属微小構造を構成する金属に対して親和性が高く吸着し易いことが必要である。このような被検体として、ピリジンおよびその誘導体、ならびに、チオール基を有する化合物が挙げられる。しかし、増強された電場を効率よく発生させることができるＳＥＲＳ基板により第１条件を満たすことができたとしても、金属微小構造を構成する金属に対して親和性が低く吸着し難い被検体は、金属微小構造の狭隘な間隙に入り込むことができず、第２条件を満たすことができないので、ＳＥＲＳ分光による被検体の分析を行うことが困難である。
【００１１】
ＳＥＲＳ基板や金属コロイドを利用して行うＳＥＲＳ分光による被検体の分析は、予めＳＥＲＳ基板や金属コロイドを用意しておく必要がある。ＳＥＲＳ光は特に銀（Ａｇ）を用いる場合に効率よく発生するものの、銀は酸化し易い。分光測定時にＳＥＲＳ基板上の銀の微小構造や銀コロイドの表面に酸化膜が形成されていると、効率的なＳＥＲＳ分光による被検体の分析ができない。また、分光測定時までにＳＥＲＳ基板や金属コロイドが汚染されないようにする必要があり、これらの扱いは容易でない。
【００１２】
本発明は、上記問題点を解消する為になされたものであり、金属微小構造を構成する金属に対して親和性が低い被検体であっても高効率なＳＥＲＳ分光による被検体の分析を容易に行うことができる方法を提供することを目的とする。
【課題を解決するための手段】
【００１３】
本発明の被検体分析方法は、還元作用を有する被検体を分析する方法であって、(1) 被検体、金属イオンの溶液およびｐＨ調整剤を混合して混合液を作製する混合ステップと、(2) 混合液中の被検体の還元作用により混合液中の金属イオンを還元して金属微小構造を支持体上に生成させるとともに、被検体または被検体由来の物質を金属微小構造に付着させる金属微小構造生成ステップと、(3) 支持体上の金属微小構造に励起光を照射し、その励起光照射により発生したラマン散乱光のスペクトルを測定する測定ステップと、(4) ラマン散乱光のスペクトルに基づいて被検体を分析する分析ステップと、を備える。
【００１４】
混合ステップにおいて、被検体および金属イオンの溶液を混合して中間混合液を作製し、この中間混合液およびｐＨ調整剤を混合して混合液を作製するのが好適である。金属微小構造生成ステップにおいて、加湿環境下で支持体を所定時間に亘って静置して金属微小構造を支持体上に生成させるのが好適である。
【００１５】
本発明の被検体分析方法は、金属微小構造生成ステップと測定ステップとの間に設けられ、支持体上において金属微小構造が生成されている領域を洗浄する洗浄ステップを更に備えるのが好適である。また、測定ステップにおいて、支持体上において金属微小構造を液体に浸漬させた状態とし、その浸漬した金属微小構造に励起光を照射するのが好適である。
【発明の効果】
【００１６】
本発明によれば、金属微小構造を構成する金属に対して親和性が低い被検体であっても、高効率なＳＥＲＳ分光による被検体の分析を容易に行うことができる。
【図面の簡単な説明】
【００１７】
【図１】図１は、被検体分析方法のフローチャートである。
【図２】図２は、実施例１〜８それぞれで用いた試料を纏めた表である。
【図３】図３は、実施例１〜８それぞれの測定ステップＳ４においてＳＥＲＳ光スペクトルの測定の際に用いた顕微分光装置１の光学系を示す図である。
【図４】図４は、実施例１〜５それぞれの測定ステップＳ４において得られたＳＥＲＳ光スペクトルを示す図である。
【図５】図５は、実施例６〜８それぞれの測定ステップＳ４において得られたＳＥＲＳ光スペクトルを示す図である。
【発明を実施するための形態】
【００１８】
以下、添付図面を参照して、本発明を実施するための形態を詳細に説明する。なお、図面の説明において同一の要素には同一の符号を付し、重複する説明を省略する。本発明は、これらの例示に限定されるものではなく、特許請求の範囲によって示され、特許請求の範囲と均等の意味および範囲内でのすべての変更が含まれることが意図される。
【００１９】
図１は、被検体分析方法のフローチャートである。この被検体分析方法は、還元作用を有する被検体を分析する方法であって、混合ステップＳ１、金属微小構造生成ステップＳ２、洗浄ステップＳ３、測定ステップＳ４および分析ステップＳ５を順に行うことで被検体の分析を行う。
【００２０】
混合ステップＳ１では、被検体を含む被測定溶液、金属イオンの溶液およびｐＨ調整剤を十分に混合して、混合液を作製する。これら被測定溶液、金属イオン溶液およびｐＨ調整剤の混合の仕方または順序として様々な態様があり得る。被測定溶液、金属イオン溶液およびｐＨ調整剤を同時に混合してもよい。また、被測定溶液および金属イオン溶液を混合して中間混合液を作製し、次に、この中間混合液およびｐＨ調整剤を混合して最終的な混合液を作製してもよい。
【００２１】
被検体は、還元作用を有する化合物であれば任意であり、例えば糖類およびアルデヒド等である。被検体としての糖類には、グルコース、フルクトースおよびガラクトース等が含まれる。金属イオンは、被検体の還元作用により還元され得るものであれば任意であり、例えば金イオンや銀イオン等である。ｐＨ調整剤は、混合液をアルカリ性とするために混合される。最終的な混合液として混合される金属イオン溶液およびｐＨ調整剤それぞれの量および濃度は、被測定溶液の量および被測定溶液中の被検体の濃度に応じて適切に調製される。
【００２２】
金属微小構造生成ステップＳ２では、被検体の還元作用により金属イオンを還元して金属微小構造を支持体上に生成させるとともに、被検体または被検体由来の物質を金属微小構造に付着させる。支持体上の金属微小構造とは、金属微粒子が析出してその凝集体が支持体上に島状に分布している構造である。このとき、混合液の蒸発を防止するために加湿環境下で支持体を所定時間に亘って静置するのが好ましい。
【００２３】
支持体は、中間混合液または混合液を作製する際に用いた容器であってもよいが、容器とは別に用意された基板であってもよく、基板として例えばスライドガラスであってもよい。また、所定パターンで撥水処理したスライドガラスを用いて、このスライドガラス上の撥水処理していない領域において混合液を作製して金属微小構造を生成させてもよい。容器とは別に用意された基板を支持体として用いる場合には、中間混合液およびｐＨ調整剤それぞれを適量だけ基板上に滴下して、マイクロピペット等を用いて基板上で中間混合液とｐＨ調整剤とを十分に混合して最終的な混合液を作製し、基板上で金属微小構造を生成させる。
【００２４】
被検体としてグルコースを例にして説明すると、塩基性条件下においてグルコース（Glucose）が酸化されると、グルコン酸（Gluconic acid）、グルカン酸、グリコール酸、シュウ酸、ギ酸等が生成され、その反応に応じて複数個の水素イオンＨ＋および電子ｅ−が放出される（非特許文献２参照）。一方、混合液中に溶解して存在するｎ価の金属イオンＭｎ＋はｎ個の電子ｅ−の供給により還元され、固体状の金属Ｍが生成される。そして、この金属Ｍはコロイド状の金属微粒子となる。これが凝集して金属微小構造が支持体上に生成される。
【００２５】
洗浄ステップＳ３では、支持体上において金属微小構造が生成されている領域を水（好適には超純水）により洗浄する。この洗浄により、後の測定ステップＳ４での測定に不要な溶液を除去することができる。なお、この洗浄ステップＳ３は試料によっては行わなくてもよい。
【００２６】
測定ステップＳ４では、支持体上の金属微小構造に励起光を照射し、その励起光照射により発生したラマン散乱光のスペクトルを測定する。励起光照射方向に対してラマン散乱光測定方向は任意であり、後方散乱光および前方散乱光の何れを測定してもよいし、他の方向への散乱光を測定してもよい。また、測定光学系の途中に、ラマン散乱光を選択的に透過させる光フィルタを設けるのが好ましい。励起光は好適にはレーザ光である。励起光が照射された金属微小構造において増強された電場が発生し（第１条件）、その増強された電場が到達する金属微小構造に被検体または被検体由来の物質が付着している（第２条件）ので、測定されるラマン散乱光は、被検体または被検体由来の物質から発生したＳＥＲＳ光である。
【００２７】
支持体上の狭い領域に金属微小構造が生成されている場合には、顕微分光装置を用いて励起光を照射するとともにＳＥＲＳ光スペクトルを測定するのが好ましい。支持体上の金属微小構造が生成されている領域が乾燥している状態で、励起光を照射してＳＥＲＳ光スペクトルを測定してもよい。金属微小構造に付着した被検体または被検体由来の物質が励起光照射により焼損することを抑制する為には、支持体上において金属微小構造を液体（例えば水）に浸漬させた状態とし、その浸漬した金属微小構造に励起光を照射するのが好ましい。この場合、液浸対物レンズを用いるのが好ましい。
【００２８】
分析ステップＳ５では、ラマン散乱光（ＳＥＲＳ光）のスペクトルに基づいて被検体を分析する。具体的には、得られたＳＥＲＳ光スペクトルにおいてピークが現れるラマンシフト量の位置および該ピークの高さに基づいて、被検体を分析する。
【００２９】
次に実施例１〜８について説明する。図２は、実施例１〜８それぞれで用いた試料を纏めた表である。
【００３０】
実施例１では、金属イオン溶液として５ｍＭ硝酸銀水溶液を用い、ｐＨ調整剤として１０ｍＭ水酸化カリウム水溶液を用い、被検体を含む被測定溶液として１ｍＭグルコース水溶液を用いた。実施例２では、金属イオン溶液として１０ｍＭ硝酸銀水溶液を用い、ｐＨ調整剤として１０ｍＭ水酸化カリウム水溶液を用い、被検体を含む被測定溶液として１ｍＭガラクトース水溶液を用いた。
【００３１】
実施例３では、金属イオン溶液として１０ｍＭ硝酸銀水溶液を用い、ｐＨ調整剤として１０ｍＭ水酸化カリウム水溶液を用い、被検体を含む被測定溶液として１ｍＭフルクトース水溶液を用いた。実施例４では、金属イオン溶液として２５ｍＭ硝酸銀水溶液を用い、ｐＨ調整剤として１０ｍＭ水酸化カリウム水溶液を用い、被検体を含む被測定溶液として１２ｍＭホルムアルデヒド水溶液を用いた。
【００３２】
実施例５では、金属イオン溶液として５０ｍＭ硝酸銀水溶液を用い、ｐＨ調整剤として１０ｍＭ水酸化カリウム水溶液を用い、被検体を含む被測定溶液として６８ｍＭアセトアルデヒド水溶液を用いた。実施例６では、金属イオン溶液として２５ｍＭ硝酸銀水溶液を用い、ｐＨ調整剤として２５ｍＭ水酸化カリウム水溶液を用い、被検体を含む被測定溶液として５.６５ｍＭベンズアルデヒド水溶液を用いた。
【００３３】
実施例７では、金属イオン溶液として１０ｍＭ硝酸銀水溶液を用い、ｐＨ調整剤として２５ｍＭ水酸化カリウム水溶液を用い、被検体を含む被測定溶液として２０ｍＭプロピオンアルデヒド水溶液を用いた。実施例８では、金属イオン溶液として１０ｍＭ硝酸銀水溶液を用い、ｐＨ調整剤として１０ｍＭ水酸化カリウム水溶液を用い、被検体を含む被測定溶液として１００ｍＭブチルアルデヒド水溶液を用いた。
【００３４】
グルコース、ガラクトース、フルクトース、ホルムアルデヒド、アセトアルデヒド、ベンズアルデヒド、プロピオンアルデヒドおよびブチルアルデヒドは、何れも、還元作用を有する被検体である。金属微小構造を支持する支持体としてスライドガラスを用いた。
【００３５】
実施例１〜８それぞれの手順は共通であり以下のとおりであった。混合ステップＳ１では、金属イオン溶液、ｐＨ調整剤および被測定溶液それぞれを所定濃度に調整した。支持体としてのスライドガラス上に金属イオン溶液１０μＬを滴下し、この滴下スポットに対して被測定溶液１０μＬを更に滴下して、これら金属イオン溶液と被測定溶液とを十分に混合して中間混合液を作製した。そして、この滴下スポットに対してｐＨ調整剤５μＬを更に滴下して、中間混合液とｐＨ調整剤とを十分に混合して混合液を作製した。
【００３６】
金属微小構造生成ステップＳ２では、加湿環境下でスライドガラス上の液滴を１時間に亘って静置して、被検体の還元作用により金属イオンを還元して金属微小構造をスライドガラス上に生成させるとともに、被検体または被検体由来の物質を金属微小構造に付着させた。洗浄ステップＳ３では、スライドガラス上において金属微小構造が生成されている領域を超純水により洗浄して、後の測定ステップＳ４での測定に不要な溶液を除去した。
【００３７】
測定ステップＳ４では、スライドガラス上の金属微小構造に励起光（波長６３２.８ｎｍのＨｅ-Ｎｅレーザ光）を照射し、その励起光照射により発生したラマン散乱光（ＳＥＲＳ光）のスペクトルを測定した。このとき、顕微分光装置を用いるとともに、スライドガラス上において金属微小構造を超純粋に浸漬させた状態とし、水浸対物レンズを介して、その浸漬した金属微小構造に励起光を照射した。
【００３８】
図３は、実施例１〜８それぞれの測定ステップＳ４においてＳＥＲＳ光スペクトルの測定の際に用いた顕微分光装置１の光学系を示す図である。支持体（スライドガラス）２１の表面に、金属微粒子が析出してその凝集体が島状に分布している金属微小構造２２を形成した。この金属微小構造２２に被検体（または被検体由来の物質）２３を付着させた。これら金属微小構造２２および被検体２３を水２４に浸漬させた。
【００３９】
励起光源１１として、波長６３２.８ｎｍのレーザ光を励起光ＬＰとして出力するＨｅ-Ｎｅレーザ光源を用いた。励起光源１１から出力された励起光ＬＰは、ダイクロイックミラー１２により反射された後、水浸対物レンズ１３を経て金属微小構造２２および被検体２３に照射された。水浸対物レンズ１３の倍率は６３倍であり、開口数は１.０であった。水浸対物レンズ１３を経て試料面に照射されたレーザ光のパワーは６９μＷであった。
【００４０】
励起光ＬＰの照射により発生して水浸対物レンズ１３により捕集されたラマン散乱光（ＳＥＲＳ光）ＬＳは、ダイクロイックミラー１２および光フィルタ１４を透過して、分光器１５に入射された。分光器１５は冷却ＣＣＤ検出器を備えたものであり、この分光器１５によりＳＥＲＳ光のスペクトルが測定された。
【００４１】
図４は、実施例１〜５それぞれの測定ステップＳ４において得られたＳＥＲＳ光スペクトルを示す図である。図５は、実施例６〜８それぞれの測定ステップＳ４において得られたＳＥＲＳ光スペクトルを示す図である。これらの図において、横軸はラマンシフト量（単位ｃｍ-1）を表し、縦軸はラマン散乱強度（任意単位）を表す。また、これらの図において、ＳＥＲＳ光スペクトルの縦軸のゼロ点は実施例毎に異なっている。
【００４２】
図４に示されたＳＥＲＳ光スペクトルは、グルコース、ガラクトース、フルクトース、ホルムアルデヒドおよびアセトアルデヒドそれぞれを被検体として用いた場合に得られたものである。これらの被検体では略同じ形状のＳＥＲＳ光スペクトルが得られた。ホルムアルデヒドおよびアセトアルデヒドそれぞれが酸化すると、ギ酸が生成される。また、糖類（グルコース、ガラクトース、フルクトース等）が酸化剤（金属イオン）により分解された場合にも、ギ酸が生成される。したがって、図４に示されたＳＥＲＳ光スペクトルは、被検体由来の物質であるギ酸が金属微小構造に吸着したことにより得られたものであると考えられる。
【００４３】
図５に示されたＳＥＲＳ光スペクトルは、ベンズアルデヒド、プロピオンアルデヒドおよびブチルアルデヒドそれぞれを被検体として用いた場合に得られたものである。これらを被検体として用いた場合には、図４に示されたものとは異なる形状のＳＥＲＳ光スペクトルが得られた。ＳＥＲＳ光スペクトルのうちラマンシフト量１０００ｃｍ-１付近の形状は、元の被検体のスペクトルと同様である。しかし、ＳＥＲＳ光スペクトルのうちＣ=Ｏ伸縮振動に帰属されるラマンシフト量１６００ｃｍ-１付近の形状は、元の被検体のスペクトルとは大きく異なる。したがって、これら被検体は分解されずにホルミル基がカルボキシル基に酸化されたことを示すと考えられる。
【００４４】
以上のとおり、本実施形態の被検体分析方法は、合液中の被検体の還元作用により混合液中の金属イオンを還元して金属微小構造を支持体上に生成させるとともに、被検体または被検体由来の物質を金属微小構造に付着させ、これに対する励起光照射により発生するラマン散乱光（ＳＥＲＳ光）のスペクトルを測定して、このスペクトルに基づいて被検体を分析する。従来の分析方法と比べると、本実施形態の被検体分析方法は簡便かつ迅速に分析を行うことができる。
【００４５】
従来の分析方法においては、ＳＥＲＳ分光が可能な被検体は、金属微小構造を構成する金属に対して親和性が高く吸着し易いものに限られている。これに対して、本実施形態の被検体分析方法では、金属微小構造を構成する金属に対して親和性が低く吸着し難い被検体であっても、その被検体または被検体由来の物質が金属微小構造の狭隘な間隙に入り込むことができ、第２条件を満たすことができるので、ＳＥＲＳ分光による被検体の分析を行うことが可能となる。
【００４６】
従来の分析方法においては、ＳＥＲＳ光スペクトル測定に際して事前にＳＥＲＳ基板や金属コロイドを用意しておくことが必要である。これに対して、本実施形態の被検体分析方法は、ＳＥＲＳ光スペクトル測定の直前に、金属微小構造の生成および被検体（または被検体由来の物質）の金属微小構造への付着を同時に行うことができる。したがって、本実施形態の被検体分析方法は、酸化しやすい銀による金属微小構造を生成する場合であっても、銀の酸化の問題を抑制することができ、効率的なＳＥＲＳ分光を行うことができる。また、本実施形態の被検体分析方法は、ＳＥＲＳ基板や金属コロイの事前用意が不要であるので、これらの汚染が問題となることはなく、被検体の分析を容易に行うことができる。
【００４７】
また、従来の金属コロイド分散液を利用する分析方法は、被検体が微量である場合にはＳＥＲＳ分光が困難である。これに対して、本実施形態の被検体分析方法は、被検体が微量であってもＳＥＲＳ分光が可能である。
【符号の説明】
【００４８】
１…顕微分光装置、１１…励起光源、１２…ダイクロイックミラー、１３…水浸対物レンズ、１４…光フィルタ、１５…分光器、２１…支持体、２２…金属微小構造、２３…被検体（または被検体由来の物質）、２４…水。
【図１】
2018025431.tif 000003
【図２】
2018025431.tif 000004
【図３】
2018025431.tif 000005
【図４】
2018025431.tif 000006
【図５】
2018025431.tif 000007